(57)【要約】【課題】有価金属の回収率を低下させることなく炉内装入物の溶解を促進する製鋼用アーク炉における底吹き攪拌方法を提供する。【解決手段】  ガス吹込口を炉底中心に一つと、炉底中心とアーク電極のいずれかひとつと結ぶ１本の直線に対して時計回りに１２０°の角度間隔をなして前記炉底中心を起点とする３本の電極基準直線と、これとら６０°をなす３本のガス吹込口基準線等から決定されるガス吹込口領域に少なくとも一つガス吹込口を有する製鋼用アーク炉における底吹き攪拌方法である。【選択図】図１
2015137369.tif 000002
【特許請求の範囲】
【請求項１】
アーク加熱中に炉底部からガスを吹き込む方法であって、
アーク電極は、炉底中心といずれか１本の電極を結ぶ直線（以下、「電極基準直線」という。）を基準として時計回りに１２０°の角度間隔をなして前記炉底中心を起点とする直線のいずれかひとつと、前記炉底中心を中心として半径ｒ０の円周との交点に位置し、ｒ０はｄｆ０を炉底中心の溶鋼浴深とするときに、
ｄｆ０／２≦ｒ０                        …  （式１）
を満足するステップと、
ガス吹込口は、前記炉底中心、および、
ｒｆは炉底部の内半径、
ｄｆ０は炉底中心の溶鋼浴深、
θは前記電極基準直線を基準として時計回りに定義される角度、
θｃｐは６０°、１８０°、３００°のいずれかの値、
ｒは炉の中心からの距離、
であるときに、
θｃｐ−10°≦θ≦θｃｐ＋10°              …  （式２）
ｒ０≦ｒ＜ｒｆ                              …  （式３）
で表される領域（以下、「ガス吹込口領域」という。）に少なくともひとつ配置するステップと、
を有することを特徴とする製鋼用アーク炉の底吹き攪拌方法。
【請求項２】
前記ガス吹込口領域がさらに、
ｄｆはガス吹き込みを行う位置の溶鋼浴深、
とするときに、
ｒ０＋ｄｆ／２≦ｒ≦ｒｆ−ｄｆ／２          …  （式４）
満足すること、
を特徴とする請求項１に記載の製鋼用アーク炉の底吹き攪拌方法。
【請求項３】
前記炉底中心に設置されたガス吹込口の直径を５〜２５（ｍｍ）とするステップを有することを特徴とする請求項１または請求項２に記載の製鋼用アーク炉の底吹き攪拌方法。
【請求項４】
ガス吹き込み方法として、集合細管あるいは多孔質耐火物を選択するステップを有することを特徴とする請求項１ないし請求項３のいずれか１項に記載の製鋼用アーク炉の底吹き攪拌方法。
【請求項５】
アーク加熱中に炉底部からガスを吹き込む製鋼用アーク炉であって、
アーク電極は、電極基準直線を基準として時計回りに１２０°の角度間隔をなして前記炉底中心を起点とする直線のいずれかひとつと、前記炉底中心を中心として半径ｒ０の円周との交点に位置し、ｒ０はｄｆ０を炉底中心の溶鋼浴深とするときに、
ｄｆ０／２≦ｒ０                        …  （式１）
を満足し、
ガス吹込口は、前記炉底中心、および、
ｒｆは炉底部の内半径、
ｄｆ０は炉底中心の溶鋼浴深、
θは前記電極基準直線を基準として時計回りに定義される角度、
θｃｐは６０°、１８０°、３００°のいずれかの値、
ｒは炉の中心からの距離、
であるときに、
θｃｐ−10°≦θ≦θｃｐ＋10°              …  （式２）
ｒ０≦ｒ＜ｒｆ                              …  （式３）
で表されるガス吹込口領域に少なくともひとつ配置すること、
を特徴とする底吹き攪拌製鋼用アーク炉。
【請求項６】
前記ガス吹込口領域がさらに、
ｄｆはガス吹き込みを行う位置の溶鋼浴深、
とするときに、
ｒ０＋ｄｆ／２≦ｒ≦ｒｆ−ｄｆ／２          …  （式４）
満足すること、
を特徴とする請求項５に記載の底吹き攪拌製鋼用アーク炉。
【請求項７】
前記炉底中心に設置されたガス吹込口の直径が５〜２５（ｍｍ）であることを特徴とする請求項５または請求項６に記載の底吹き攪拌製鋼用アーク炉。
【請求項８】
ガス吹き込み方法として、集合細管あるいは多孔質耐火物を使用することを特徴とする請求項５ないし請求項７のいずれか１項に記載の底吹き攪拌製鋼用アーク炉。
【発明の詳細な説明】
【技術分野】
【０００１】
本発明は製鋼用アーク炉においてガスにより溶融金属の攪拌を行う方法およびその方法を実現する製鋼用アーク炉に関するものである。
【背景技術】
【０００２】
非特許文献１に開示されているように、製鋼用アーク炉は三相交流を用いて、炉内に装入された原料と電極との間に直接アークを発生させ、その高温を利用して原料を加熱溶解するものであり、その特徴は非特許文献１に詳しく記載されている。
【０００３】
鉄や合金鉄の製造プロセスにおいて、スクラップ、鉱石、合金鉄等を原料とし、これらの原料を溶融精錬し、鋼や合金鉄溶湯を製造する方法としてアーク炉が使用されるが、原料の未溶解時では原料の嵩比重が一般的に小さく、炉内を満たしているが、溶解が進むと原料全体が沈みこみながら一部が徐々に溶融し、炉底に滴下堆積していく。また、原料の溶解は一般的に大気中でされることから、原料の一部は酸化し、あるいは、鉱石を併用する場合には溶融後にスラグと呼ばれる溶融酸化物混合物を形成し、スラグは比重が鋼よりも小さいから、溶融した金属の上方に浮遊する。
【０００４】
溶解完了後には、シリコンやアルミニウム等の還元剤が投入され、酸化物としてスラグ中に失われたクロムなど酸化されやすい有価元素が回収される。ここで、有価元素、あるいは有価金属とは、Ｃｒ等、合金元素として用いるが、酸化物としてスラグとなってしまう元素のことである。これらを還元し、鋼内に取り込むことによって、新たに添加する必要が無くなり、合金コストを下げることができる。
【０００５】
図７は従来の３相アーク炉を説明する図であり、図８はいわゆるホットスポットとコールドスポットを説明する図であり、図９は従来の３相アーク炉のジュール熱の流れを説明する図であり、図１０は従来の３相アーク炉の温度分布を説明する図である。
【０００６】
図７において、１は炉体、２は電極、３はガス吹込口、４はガスの気泡である。アークは、電磁気的作用により互いに反発し、電極と炉の中心を結ぶ線上を炉外周に向けて傾く。また、アークが取り込む周辺空気を浴面に吹き付ける現象を通じて、溶融金属は電極と炉の中心を結ぶ線上を炉外周に向けて流動し、アークからのジュール熱が炉壁周辺に移動する。
【０００７】
図８（ａ）は、図７に示される製鋼用アーク炉の１つの電極２に着目した場合に、電極２から発生するアーク２０により発生するジュール熱が電極２直下の溶融金属あるいはスラグを加熱することで生じる高温の溶融金属あるいはスラグの流れ１９が炉壁１２に向かって溶融金属あるいはスラグを流動させるところを表現している。高温の溶融金属あるいはスラグが衝突する炉壁１２は高温となり、ホットスポット１２−Ａといわれる。反対に、低温の溶融金属あるいはスラグが衝突する炉壁１２は温度が低いので、コールドスポット１２−Ｂといわれる。
【０００８】
図８（ｂ）が示すように、３つの電極２により発生するアーク２０により発生するジュール熱が電極２直下の溶融金属あるいはスラグを加熱することで生じる高温の溶融金属あるいはスラグの流れ１９が炉壁１２を加熱するために発生するのがホットスポット１２−Ａであり、低温の溶融金属あるいはスラグの流れが衝突する炉壁１２は温度が低いために発生するのがコールドスポット１２−Ｂである。
【０００９】
図８（ｂ）が表現する位置にホットスポット１２−Ａとコールドスポット１２−Ｂが発生する理由は、電極２により発生するアークの向きが炉壁１２の方向に向いていることにある。
【００１０】
図９は、２１〜２３の矢印は電極２により生じたアークの向き（上から見たとき）と、２４〜２６は吹込口からのガス吹込により発生する溶融金属の流れる方向き（上から見たとき）を示している。図９に示されるように、高温の溶融金属あるいはスラグの流れ１９の向きは、アークの向き２１〜２３に一致しているが、吹込口からのガス吹込により発生する溶融金属の流れる方向２４〜２６は、高温の溶融金属あるいはスラグの流れ１９とは別個のものである。
【００１１】
図１０は、従来の方法を実施する製鋼用アーク炉の温度分布のイメージを表す図である。  図１０において、白い部分は温度が低いところであることを表わし、黒い部分は周囲よりやや温度が高いところであることを表している。
【００１２】
さて、製鋼用アーク炉において、コールドスポット部の溶解を促進するために供給電力を大きくすると、ホットスポット側は高温となり、耐火物を傷めることにつながるため、生産性を犠牲にして、溶解工程の末期には電力供給をおさえる操業が行うと共に溶解を促進するために、炉底吹込口からガスを吹き込んでガス攪拌を行う方法が用いられている。
【００１３】
特許文献１には、製鋼用アーク炉のコールドスポットの場所におけるスラグライン以下の炉床に、ガス吹込みノズルを設置し、当該ノズルを通じて酸化性ガス、還元性ガス、不活性ガスを、鉄スクラップ装入から出鋼までの各操業段階に応じて選択して、鉄スクラップに吹き付けた後溶鋼中に吹き込むアーク炉における迅速熔解方法が開示されている。
【００１４】
しかしながら、特許文献１に開示されるような、電気炉に単にガスを吹き込む方法では、コールドスポットに高温溶融金属を十分に流れこませることができず、コールドスポットの温度を向上させることは困難である。
【００１５】
特許文献２には、電気アーク熱による溶解および精錬とを併用する電気炉の操業方法において、電気炉の炉床部に設けたノズルから炉内にガスを吹込み、前記ガスによって、溶解期には炉内の装入物の熔解を促進し、精錬期には鋼浴の化学反応を促進するために、炉内に吹込むガスとして不活性ガスを炉床部に設けた３箇所以下のノズルから吹き込むにあたって、熔解期には不活性ガスを炉内のホットスポットに向けて吹込み、装入物の溶解が完了した後には鋼浴面のほぼ中央部に不活性ガスが収斂する方向に吹込む電気炉の操業方法が開示されている。
【００１６】
しかしながら、特許文献２に開示されるような方法では、最も低温化しやすい炉底部の攪拌が行われず、この部分が溶解を律速し、中央部に存在するスラグが滞留する分その部分の有価金属の回収率が低下するという問題を解決することは困難である。
【先行技術文献】
【特許文献】
【００１７】
【特許文献１】特開昭５７−１６１０２１号公報
【特許文献２】特開昭６０−１０３１０９号公報
【非特許文献】
【００１８】
【非特許文献１】「４・４  電気炉製鋼法」  鉄鋼製造法（第１分冊）                  社団法人日本鉄鋼協会編  昭和４７年４月１０日発行
【発明の概要】
【発明が解決しようとする課題】
【００１９】
本発明は、有価金属の回収率を低下させることなく炉内装入物の溶解を促進する製鋼用アーク炉における底吹き攪拌方法およびこれを実現する製鋼用アーク炉を提供することにある。
【課題を解決するための手段】
【００２０】
有価金属の回収率を低下させることなく炉内装入物の溶解を促進するには、溶融金属を攪拌してコールドスポットを積極的に少なくすることが効果的である。
【００２１】
そこで、発明者らは鋭意研究開発の結果、炉底中心および炉底中心以外に設けたガス吹込口からガスを吹き込んで炉内の溶融金属を有効に攪拌することのできるためのガス吹込口と電極の配置条件を見出して本発明を完成させた。本発明の要旨は以下の通りである。
【００２２】
（１）アーク加熱中に炉底部からガスを吹き込む方法であって、
アーク電極は、炉底中心といずれか１本の電極を結ぶ直線（以下、「電極基準直線」という。）を基準として時計回りに１２０°の角度間隔をなして前記炉底中心を起点とする直線のいずれかひとつと、前記炉底中心を中心として半径ｒ０の円周との交点に位置し、ｒ０はｄｆ０を炉底中心の溶鋼浴深とするときに、
ｄｆ０／２≦ｒ０                        …  （式１）
を満足するステップと、
ガス吹込口は、前記炉底中心、および、
ｒｆは炉底部の内半径、
ｄｆ０は炉底中心の溶鋼浴深、
θは前記電極基準直線を基準として時計回りに定義される角度、
θｃｐは６０°、１８０°、３００°のいずれかの値、
ｒは炉の中心からの距離、
であるときに、
θｃｐ−10°≦θ≦θｃｐ＋10°              …  （式２）
ｒ０≦ｒ＜ｒｆ                              …  （式３）
で表される領域（以下、「ガス吹込口領域」という。）に少なくともひとつ配置するステップと、
を有することを特徴とする製鋼用アーク炉の底吹き攪拌方法。
【００２３】
（２）前記ガス吹込口領域がさらに、
ｄｆはガス吹き込みを行う位置の溶鋼浴深、
とするときに、
ｒ０＋ｄｆ／２≦ｒ≦ｒｆ−ｄｆ／２          …  （式４）
満足すること、
を特徴とする（１）記載の製鋼用アーク炉の底吹き攪拌方法。
【００２４】
（３）前記炉底中心に設置されたガス吹込口の直径を５〜２５（ｍｍ）とするステップを有することを特徴とする（１）または（２）に記載の製鋼用アーク炉の底吹き攪拌方法。
【００２５】
（４）ガス吹き込み方法として、集合細管あるいは多孔質耐火物を選択するステップを有することを特徴とする（１）ないし（３）のいずれか１つに記載の製鋼用アーク炉の底吹き攪拌方法。
【００２６】
（５）アーク加熱中に炉底部からガスを吹き込む製鋼用アーク炉であって、
アーク電極は、電極基準直線を基準として時計回りに１２０°の角度間隔をなして前記炉底中心を起点とする直線のいずれかひとつと、前記炉底中心を中心として半径ｒ０の円周との交点に位置し、ｒ０はｄｆ０を炉底中心の溶鋼浴深とするときに、
ｄｆ０／２≦ｒ０                        …  （式１）
を満足し、
ガス吹込口は、前記炉底中心、および、
ｒｆは炉底部の内半径、
ｄｆ０は炉底中心の溶鋼浴深、
θは前記電極基準直線を基準として時計回りに定義される角度、
θｃｐは６０°、１８０°、３００°のいずれかの値、
ｒは炉の中心からの距離、
であるときに、
θｃｐ−10°≦θ≦θｃｐ＋10°              …  （式２）
ｒ０≦ｒ＜ｒｆ                              …  （式３）
で表されるガス吹込口領域に少なくともひとつ配置すること、
を特徴とする底吹き攪拌製鋼用アーク炉。
【００２７】
（６）前記ガス吹込口領域がさらに、
ｄｆはガス吹き込みを行う位置の溶鋼浴深、
とするときに、
ｒ０＋ｄｆ／２≦ｒ≦ｒｆ−ｄｆ／２          …  （式４）
満足すること、
を特徴とする（５）に記載の底吹き攪拌製鋼用アーク炉。
【００２８】
（７）前記炉底中心に設置されたガス吹込口の直径が５〜２５（ｍｍ）であることを特徴とする（５）または（６）に記載の底吹き攪拌製鋼用アーク炉。
【００２９】
（８）ガス吹き込み方法として、集合細管あるいは多孔質耐火物を使用することを特徴とする（５）ないし（７）のいずれか１つに記載の底吹き攪拌製鋼用アーク炉。
【発明の効果】
【００３０】
本発明によれば、従来技術であればコールドスポットであった部分がホットスポットあるいはこれに準じる高温部となり炉内装入物の溶解が促進されて精錬の効率が著しく向上し、かつ、有価金属の回収率も向上するという顕著な効果を奏する。
【図面の簡単な説明】
【００３１】
【図１】本発明の方法を実施する製鋼用アーク炉におけるガス吹込口の位置を説明する図である。図１（ａ）は、本発明の製鋼用アーク炉におけるガス吹込口の位置を表す図である。図１（ｂ）は、本発明の製鋼用アーク炉の断面図である。
【図２】本発明の方法を実施する製鋼用アーク炉におけるガス吹込口の位置を説明する図である。  図２（ａ）は、本発明の製鋼用アーク炉におけるガス吹込口の位置を表す図である。図２（ｂ）は、本発明の製鋼用アーク炉の断面図である。
【図３】本発明の製鋼用アーク炉の図である。  図３（ａ）は、炉底中心に吹込口を有する製鋼用アーク炉を上から見た図である。図３（ｂ）は、図３（ａ）の炉底中心に吹込口を有するアーク炉をある断面で見た図である。
【図４】本発明の方法を実施する製鋼用アーク炉におけるジュール熱の流れ（シミュレーション）およびアークの傾きのイメージ図である。
【図５】本発明の製鋼用アーク炉を使用したときの製鋼用アーク炉の温度分布のシミュレーション結果である。
【図６】製鋼用アーク炉の炉底中心に吹込口を設置する場合の吹込口直径と昇温量および耐久時間の関係を説明する図である。  図６（ａ）は、横軸を吹込口直径（ｍｍ）とし、縦軸をコールドスポットの昇温量（℃）として、その関係を表したグラフである。図６（ｂ）は、横軸を吹込口直径（ｍｍ）とし、縦軸を耐久時間（は、Ｈｏｕｒ）として、その関係を表したグラフである。
【図７】従来の製鋼用アーク炉を説明する図である。  図７（ａ）は炉底中心に吹込口を有しない製鋼用アーク炉を上から見た図である。図７（ｂ）は図７（ａ）の炉底中心に吹込口を有しないアーク炉をある断面で見た図である。
【図８】ホットスポットおよびコールドスポットを説明する図である。  図８（ａ）は、従来の製鋼用アーク炉を側面から見た図で有る。図８（ｂ）は図８（ａ）の従来の製鋼用アーク炉を上から見た図である。
【図９】従来の方法を実施する製鋼用アーク炉のジュール熱の流れ（シミュレーション）およびアークの傾きを説明する図である。
【図１０】従来の方法を実施する製鋼用アーク炉の温度分布のシミュレーション結果を模式的に説明する図である。
【図１１】比較例４を実施する製鋼用アーク炉におけるガス吹込口の位置を説明する図である。  図１１（ａ）は、炉底中心に吹込口を有さず、炉底中心以外に４つの吹込口を有する製鋼用アーク炉を上から見た図である。図１１（ｂ）は、図１１（ａ）の炉底中心に吹込口を有さず、炉底中心以外に４つの吹込口を有するアーク炉をある断面で見た図である。
【発明を実施するための形態】
【００３２】
（第１の実施形態）
第１の実施形態は、アーク加熱中に炉底部からガスを吹き込むことのできる底吹き攪拌製鋼用アーク炉である。
【００３３】
［装置構成］
アーク電極は、電極基準直線を基準として時計回りに１２０°の角度間隔をなして前記炉底中心を起点とする直線のいずれかひとつと、前記炉底中心を中心として半径ｒ０の円周との交点に位置し、ｒ０はｄｆ０を炉底中心の溶鋼浴深とするときに、
ｄｆ０／２≦ｒ０                        …  （式１）
を満足し、ガス吹込口を前記炉底中心、および、ｒｆは炉底部の内半径、ｄｆ０は炉底中心の溶鋼浴深、θは前記電極基準直線を基準として時計回りに定義される角度、θｃｐは６０°、１８０°、３００°のいずれかの値、ｒは炉の中心からの距離、であるときに、
θｃｐ−10°≦θ≦θｃｐ＋10°              …  （式２）
ｒ０≦ｒ＜ｒｆ                              …  （式３）
で表されるガス吹込口領域に少なくともひとつガス吹込口を配置する底吹き攪拌製鋼用アーク炉である。
【００３４】
さらに、ガス吹込口領域がさらに、ｄｆはガス吹き込みを行う位置の溶鋼浴深、とするときに、
ｒ０＋ｄｆ／２≦ｒ≦ｒｆ−ｄｆ／２          …  （式４）
により絞り込まれた領域である底吹き攪拌製鋼用アーク炉である。
［ガス攪拌の問題点の解消］
ガス攪拌を加えることによって流動停滞部への熱供給を行う方法は、設備の配置や流量を工夫することが可能であるが、ガス吹き込み部は損傷しやすく、無制限に設置して良い物ではなく、さらには例えばガス吹き込みによってアーク位置や湯面が変動する場合があり、そのような場合にはアークは不安定となり、かえって安定操業の障害となりうるという問題（以下、「ガス攪拌の問題」という。）が生じることから、ガス吹込口を増設することは得策とは考えられていなかった。また、炉底に吹き込み口を設けることは、溶鋼の圧力が最も高く、かつ、吹き込み口にその高い圧力に抗する応力が集中しやすくなるため、他の位置に比較して損傷しやすく、ガスの吹き込み量も高くする必要がある。従って、炉底中心部に吹き込み口がある場合、損傷しやすくなると考えられていた。そのため、底吹きを目的として、炉底中心に集合細管等の設備を設置することは着想の範囲外であった。
【００３５】
しかしながら、発明者らは鋭意研究開発の結果、電極の位置とガス吹込口を設置する位置とを適切に選択することで、上述のガス攪拌の問題を解決できることを見出した。
【００３６】
以下、ガス攪拌の問題の解決方法について説明する。
【００３７】
［ガス吹込口の個数］
ガス吹込口は部は損傷しやすいため、設備の安定性向上のためには、ガス吹込口は少ない方が良いと考えられていた。
【００３８】
しかし、近年の耐火物技術の発展により、既存の３点に加えて、さらにもう１つの第４の吹込口を炉底中心に増設する程度であれば、第４の吹込口に起因する損傷は製鋼用アーク炉に影響を与えないことをシミュレーションおよび実験により確認した。
【００３９】
そこで、炉底中心に吹込口を増設することとした。
【００４０】
［炉底中心部の吹込口の直径］
炉底中心部に吹込口を設置するに際し、吹込口の直径によりコールドスポットがどの程度昇温し、かつ、耐久時間がどの程度減少するのかを検討した。
【００４１】
図６は、炉底中心に吹込口を設置する場合の吹込口直径と昇温量および耐久時間の関係を表した図である。
【００４２】
図６（ａ）は、横軸を吹込口直径（ｍｍ）とし、縦軸をコールドスポットの昇温量（℃）として、その関係を表したグラフである。吹込口直径（ｍｍ）を大きくすると、本発明の効果を奏するようになるので、図６（ａ）より、吹込口直径の最小値が決められる。
【００４３】
吹込口直径が５ｍｍ以上では、コールドスポットの昇温量が１５０℃以上となり、本発明の効果を奏するので、吹込口直径の最小値を５ｍｍとする。望ましくは、吹込口直径の最小値は、コールドスポットの昇温量が２５０℃以上となる８ｍｍである。
【００４４】
図６（ｂ）は、横軸を吹込口直径（ｍｍ）とし、縦軸を耐久時間（は、Ｈｏｕｒ）として、その関係を表したグラフである。吹込口の直径を大きくすると、耐久時間が減少するので、図６（ｂ）より、吹込口直径の最大値が決められる。
【００４５】
耐久時間（Ｈｏｕｒ）は１７５０時間を下回らせることができないことから、吹込口直径（ｍｍ）は２５ｍｍが最大となる。望ましくは、耐久時間（Ｈｏｕｒ）を２０００時間程度を維持したいことから、吹込口直径（ｍｍ）は２０ｍｍ以下であることが望ましい。
【００４６】
［電極の位置］
炉底中心にガス吹込口を増設した場合に、電極をどの程度炉底中心から離すのが適切かを、「ガス吹き込みによってアーク位置や湯面が変動する現象が操業に影響しない程度のものとなるか。」という観点で検討した。
【００４７】
その結果、炉底中心におけるガス吹込口の溶鋼浴深が重要なファクターとなることを発明者らは見出した。図２（ｂ）に示されるように、ガス吹き込みを行う位置の浴深ｄｆ０とは炉底中心に設置されたガス吹込口１１から溶融金属５の表面までの距離をいう。
【００４８】
すなわち、炉底中心におけるガス吹込口の溶鋼浴深がｄｆ０である場合には、３つの電極の中心が位置するのは、炉底中心をその中心とし、半径をｒ０とする円（以下、ピッチサークル）という。）であり、半径ｒ０は、
ｄｆ０／２≦ｒ０                     …  （式１）
であれば十分であることを見出した。
【００４９】
［他のガス吹込口の位置］
次に、吹込口の１つが炉底中心で、電極が炉底中心といずれか１本の電極を結ぶ直線である電極基準直線を基準として時計回りに１２０°の間隔をなして前記炉底中心を起点とするいずれかの直線上、かつ、前記炉底中心を中心として半径ｒ０の円周上にあるという前提で、「ガス吹き込みによってアーク位置や湯面が変動する現象が操業に影響しない程度のものとなるか。」という観点で他の吹込口がどの位置にあるのが適切かを検討した。
【００５０】
電極とガス吹込口が近いと、ガスがアークに当たりアークに影響を与えてしまうので吹込口の位置は電極の位置から遠ざければ良いと考えられるが、製鋼用アーク炉の中心に吹込口を設置する場合に、電極を製鋼用アーク炉の縁側に設置したのでは、かえって中心部の原料を十分に熔解できないことを見出した。
【００５１】
そこで、製鋼用アーク炉を円と見立てた炉底平面に着目し、炉底中心を起点とした極座標を設定し、炉底中心といずれか１つの電極とを結ぶ電極基準直線を基準にして、時計周りに１２０°毎の角度に電極が設置されるという条件下で、どの位置に吹込口を設置するとガス攪拌の問題を解決できるかを検討した。
［第１領域］
発明者らは、ガス吹込口は、前記炉底中心、および、ｒｆは炉底部の内半径、ｄｆ０は炉底中心の溶鋼浴深、θは電極基準直線を基準として時計回りに定義される角度、θｃｐは６０°、１８０°、３００°のいずれかの値、ｒは炉の中心からの距離、であるときに、
θｃｐ−10°≦θ≦θｃｐ＋10°              …  （式２）
ｒ０≦ｒ＜ｒｆ                              …  （式３）
で表されるガス吹込口領域に少なくともひとつ配置することで、本発明の効果を奏すること、すなわち、従来技術であればコールドスポットであった部分がホットスポットあるいはこれに準じる高温部となり炉内装入物の溶解が促進されて精錬の効率が著しく向上し、かつ、有価金属の回収率も向上するという顕著な効果を奏することを見出した。
【００５２】
以下、図１（ａ）および（ｂ）を用いて検討の結果得られた知見を説明する。
【００５３】
図１（ａ）は、本発明の製鋼用アーク炉におけるガス吹込口の位置を表す図であり、図１（ｂ）は、本発明の製鋼用アーク炉の断面図である。
【００５４】
図１（ａ）において、８は炉底中心ガス吹込口であり、２は電極であり、炉底中心ガス吹込口８を中心として実線で描かれた２つの円は製鋼用アーク炉の壁を表し、１５−Ａ、１５−Ｂ、１５−Ｃの点線による直線はいずれも電極基準直線である。
【００５５】
図２（ｂ）において、３はガス吹込口であり、５は溶融金属であり、６はスラグであり、７はガスであり、１１は吹き込まれたガスが拡散する領域である。ガス吹き込みを行う位置の浴深ｄｆとはガス吹込口３から溶融金属５の表面までの距離をいう。
【００５６】
そこで、説明を簡単にするため、１５−Ａの電極基準直線を基準にして説明する。
【００５７】
電極基準曲線１５−Ａに対して、反時計回りに６０°、１８０°、３００°の角度をなす位置に記載された３つの点線による直線（以下、「吹込口基準直線」という。）１６−Ａ、１６−Ｂ、１６−Ｃに対して±１０°の角度をなす各２実線に挟まれ、かつ点線で描かれた半径がｒｆの点線で描かれた円と半径がｒ０の点線で描かれた円に挟まれた領域は（式２）および（式３）に記載されたガス吹込口領域（イ）９である。
【００５８】
本発明の底吹き攪拌製鋼用アーク炉は炉底中心ガス吹込口８の他に（式２）および（式３）に記載されたガス吹込口領域（イ）９にすくなくとも一つずつガス吹込口を装備することで、ガス攪拌の問題を解消できることを見出した。
【００５９】
なお、電極基準直線１５−Ｂ、１５−Ｃを用いても同様の説明をすることができる。
【００６０】
［第２領域］
発明者らは、本発明の効果が好ましい領域について検討した。
ガス吹込口領域がさらに、ｄｆはガス吹き込みを行う位置の溶鋼浴深、とするときに、
ｒ０≦ｒ＜ｒｆ                              …  （式３）
で規定される範囲において絞り込まれた、
ｒ０＋ｄｆ／２≦ｒ≦ｒｆ−ｄｆ／２          …  （式４）
満足すると、さらに好ましい効果を奏することを見出した。
【００６１】
図２（ａ）は、本発明の製鋼用アーク炉におけるガス吹込口の位置を表す図であり、図２（ｂ）は、本発明の製鋼用アーク炉の断面図である。
【００６２】
以下、図２（ａ）および（ｂ）を用いて検討の結果得られた知見を説明する。
【００６３】
図２（ａ）において、８は炉底中心ガス吹込口であり、２は電極であり、炉底中心ガス吹込口８を中心として実線で描かれた２つの円は製鋼用アーク炉の壁を表し、１５−Ａ、１５−Ｂ、１５−Ｃの点線による直線はいずれも電極基準直線である。
【００６４】
図２（ｂ）において、３はガス吹込口であり、５は溶融金属であり、６はスラグであり、７はガスであり、１１は吹き込まれたガスが拡散する領域である。ガス吹き込みを行う位置の浴深ｄｆとはガス吹込口３から溶融金属５の表面までの距離をいう。
【００６５】
そこで、説明を簡単にするため、１５−Ａの電極基準直線を基準にして説明する。
【００６６】
電極基準曲線１５−Ａに対して、反時計回りに６０°、１８０°、３００°の角度をなす位置に記載された３つの点線による直線である吹込口基準直線１６−Ａ、１６−Ｂ、１６−Ｃに対して±１０°の角度をなす各２実線に挟まれ、ｒ０＋ｄｆ／２を半径とする円の外側でｒｆ−ｄｆ／２を半径とする円の内側となる領域は（式２）および（式４）に記載されたガス吹込口領域（ロ）１０である。
【００６７】
本発明の底吹き攪拌製鋼用アーク炉は炉底中心ガス吹込口８の他に（式２）および（式４）に記載されたガス吹込口領域（ロ）１０にすくなくとも一つずつガス吹込口を装備することで、ガス攪拌の問題を解消でき、さらに好ましい効果を奏することを見出した。
【００６８】
なお、電極基準直線１５−Ｂ、１５−Ｃを用いても同様の説明をすることができる。
【００６９】
（第２の実施形態）
第２の実施形態は、第１の実施形態である底吹き攪拌製鋼用アーク炉を用いた製鋼用アーク炉の底吹き攪拌方法である。
【００７０】
［ステップ１］アーク電極を配置するステップである。
アーク電極は、電極基準直線を基準として時計回りに１２０°の角度間隔をなして前記炉底中心を起点とする直線のいずれかひとつと、前記炉底中心を中心として半径ｒ０の円周との交点に位置し、ｒ０はｄｆ０を炉底中心の溶鋼浴深とするときに、
ｄｆ０／２≦ｒ０                        …  （式１）
を満足させる。
【００７１】
［ステップ２］ガス吹込口を配置するステップである。
ガス吹込口は、前記炉底中心、および、その他３個であり、ｄｆ０は炉底中心の溶鋼浴深、θは前記電極基準直線を基準として時計回りに定義される角度、θｃｐは６０°、１８０°、３００°のいずれかの値、ｒは炉の中心からの距離、であるときに、
θｃｐ−10°≦θ≦θｃｐ＋10°              …  （式２）
で表されるガス吹込口領域に少なくともひとつ配置する。
【００７２】
さらに、ガス吹込口は、前記炉底中心、および、ｒｆは炉底部の内半径、ｄｆ０は炉底中心の溶鋼浴深、θは前記電極基準直線を基準として時計回りに定義される角度、θｃｐは６０°、１８０°、３００°のいずれかの値、ｒは炉の中心からの距離、であるときに、
θｃｐ−10°≦θ≦θｃｐ＋10°              …  （式２）
ｒ０≦ｒ＜ｒｆ                              …  （式３）
で表されるガス吹込口領域に少なくともひとつ配置する。
【００７３】
さらに、ガス吹込口領域は、ｒｆは炉底部の内半径、ｄｆはガス吹き込みを行う位置の溶鋼浴深、とするときに、
ｒ０＋ｄｆ／２≦ｒ≦ｒｆ−ｄｆ／２          …  （式４）
満足するさらに絞り込まれた領域としてもよい。
【００７４】
［ステップ３］炉底中心に設置されたガス吹込口の直径を決定するステップである。
炉底中心に設置されたガス吹込口の直径を５〜２５（ｍｍ）とする。
【００７５】
［ステップ４］ガス吹き込み方法を決定するステップである。
【００７６】
ガス吹き込み方法として、集合細管あるいは多孔質耐火物を使用する。
【００７７】
（シミュレーション）
本発明の効果を確認するために汎用熱流体解析ソフトウェアＦＬＵＥＮＴを使用して解析を行った。
【００７８】
［解析条件］
解析領域は、電気炉炉内の溶鋼及び溶融スラグであり、自由表面を解析するＶｏｌｕｍｅ  ｏｆ  Ｆｌｕｉｄモデルと底吹きガス気泡を粒子として運動方程式を解き流動と連成させる分散相モデルを使用した。
【００７９】
溶鋼物性は、密度７２００ｋｇ／ｍ3、分子粘性０．００６Ｐａ・ｓ、スラグ物性は、密度３０００ｋｇ／ｍ3、分子粘性０．１Ｐａ・ｓ、溶鋼と溶融スラグ間の界面張力は１Ｎ／ｍ、気泡は熱膨張分のみ考慮し、密度を０．３ｋｇ／ｍ3、直径１ｃｍとし、流量は各吹き込み箇所から常温常圧標準状態流量３００ＮＬ／ｍｉｎとした。乱流モデルは標準k-εモデルを使用した。流動はアークによる力とガス攪拌が支配的であるため、熱の影響である熱対流は無視した。
【００８０】
アークによる溶融金属の流動は、非特許文献（南条、安川：「再び、製鋼用アーク炉の生産性向上について」、工業加熱、Ｖｏｌ．１０〜１１）に記述されている実績の観察を表現できるモデル相当の流動を再現できるように電極直下に体積力を与える領域を設定し、水平面から３０度の角度をなす１ｍ／ｓの流動を実現する体積力を決定することにより表現した。
【００８１】
電気炉の形状及び電極位置は図３（本発明例）あるいは図７（比較例）に示す通りであるが、代表的な寸法として、溶融スラグ上端位置での炉半径（ｒｆ）は２．４ｍであり、中心部の浴深（ｄｆ０）は０．７ｍ、中心部以外の吹込口での浴深（ｄｆ）は０．５ｍ、溶融スラグの深さ０．６ｍ、ピッチサークルの半径（ｒ０）は１．２ｍとした。また、中心以外の炉底ガス吹き込み口位置は、炉底中心から半径１．５ｍの位置とした。
【００８２】
［解析結果］
【００８３】
＜本発明の方法＞
図３に示すように、炉底中心部その他３カ所の合計４カ所においてガス吹込みを行った場合についてシミュレーションを行った結果について図４、図５を用いて説明する。
図４は、本発明の方法を実施する製鋼用アーク炉におけるジュール熱の流れ（シミュレーション）およびアークの傾きのイメージを説明する図である。
図４において、２１〜２３はアークの向き（上から見たとき）であり、２４〜２６は吹込ガスにより溶融金属の流れる方向（上から見たとき）である。
図５は、本発明の方法を実施する製鋼用アーク炉の温度分布のシミュレーション結果を説明する図である。
図５において、黒い部分は温度が高い部分を、白い部分は温度が低い部分を表す。
図４に示すように、中心部の底吹きを行うことにより、電気炉中央部の攪拌が強化されていることが判る。すなわち、ガスの吹込みにより電極に悪影響を与えていないことが確認できる。
また、図５に示すように、ガス吹き込み口を設置した炉底中心部および他の３部位において温度の高い部分が実現されている。
【００８４】
＜従来の方法＞
図７に示すように、炉底中心を除いたその他３カ所のみについてガス吹込みを行行った場合についてシミュレーションを行った結果について図９、図１０を用いて説明する。
図９は、従来の製鋼用アーク炉におけるジュール熱の流れ（シミュレーション）およびアークの傾きのイメージを説明する図である。
図９において、２１〜２３はアークの向き（上から見たとき）であり、２４〜２６は吹込ガスにより溶融金属の流れる方向（上から見たとき）である。
図１０は、従来の製鋼用アーク炉における温度分布のシミュレーション結果である。
図１０において、黒い部分は温度が高い部分を、白い部分は温度が低い部分を表す。
図１０に示すように、中心部は温度が低く、かつ、図１０において温度の高い部分の面積は、図５において温度が高い部分の面積より小である。
【００８５】
＜結論＞
本発明の方法を実施することにより、従来の方法を実施した場合に比して、温度の高い部分を増加させることができることを、シミュレーションにより確認できた。
このような効果は、炉底中心部と、その周囲に存在し、図１（ａ）あるいは図２（ａ）にてハッチングされたガス吹込口領域（イ）９あるいはガス吹込口領域（ロ）１０に設けられた３個のガス吹き込み口からの撹拌効果が効果的に干渉しあうことによって生じる効果であると考えられる。
また、このような効果は、温度が比較的高い領域がひろがるため、その領域にあるスラグに含まれる有価金属が効率的に還元される効果にもつながるものである。
さらに、前記ガス吹き込み口の配置によれば、特に炉底中心部の吹き込み口に集中すると懸念された応力は、分散され、充分に緩和され、吹き込み口の損傷は回避された。
【実施例１】
【００８６】
実施例１の目的は中心底吹きの有無の効果を確認することである。
【００８７】
［設備概要］
直径４ｍ、高さ３ｍ、完全溶解時の溶鋼深さ０．７ｍの１００ｔの３相アーク加熱式の電気炉において、フェライト系ステンレス鋼スクラップ、フェロクロム合金鉄等を溶解する設備を用いた。
炉底中心以外の３個の吹き込み口は、炉底中心を中心とした半径１．７５ｍの円周上に各々炉底中心のまわりに１２０度回転させると一致する関係の位置に設けた。
アーク炉底面は、半径６ｍの球の一部として近似できる形状であり、電極が並ぶ円周（ピッチサークル）は、半径１．２ｍであった。
底吹き羽口は内径２ｍｍのステンレス鋼パイプ５本を集めた集合管を耐火物中に埋め込んだものである。
【００８８】
＜本発明例＞
発明例１は、図３に示すように、周方向３箇所で３００リットル／分のアルゴンガスを流し、かつ、同じ集合管羽口を炉底中心にも設置して３００リットル／分のアルゴンガスを流すものである。
【００８９】
＜比較例＞
比較例２は、図７に示すように周方向３箇所で３００リットル／分のアルゴンガスを流すものである。
比較例３は、底吹きなしのものである。
【００９０】
［評価方法］
溶鋼上部にスクラップ等が観察されなくなる時点を「融け落ち」とし、そこから時々通電を中止しつつ炉底に未溶解スクラップや合金鉄がなくなるまでの時間を計測した。
計測にあたり、棒を装入することにより未溶解スクラップや合金鉄の存在を確認した。
また、完全溶解後に還元用シリコンを投入し、５分後のスラグ中の有価金属の酸化物の濃度を炉内スラグサンプル分析により調査した。
【００９１】
【表１】
2015137369.tif 000003
【００９２】
発明例１の場合を基準「１」として、完全溶解までの保持時間指数、スラグ中有価金属還元率指数を表１に示す。
底吹きがある本発明例１の場合には、底吹きがない比較例１、比較例２に対して著しい改善効果を得た。
発明例１によれば、炉に使用される耐火物の寿命が比較例１、比較例２の場合より長くなった。
特に、発明例１の場合のホットスポット部分の耐火物寿命が、比較例１あるいは比較例２におけるホットスポット部分の耐火物に比較して寿命が５０％以上長くなった。
これは、前記シミュレーションで示されたように、炉中心部がガス吹き込みの効果によって中心部が高温度化し、その結果としてホットスポット部分の温度が、比較例１あるいは比較例２の場合に比べて低下したため、ホットスポット部分の耐火物の劣化が緩和されたことが原因であると理解している。
【００９３】
以上から、中心底吹きがないと、スラグ中有価金属還元率指数が大きく劣化することがわかる。
そこで、本発明例１のスラグ中有価金属還元率指数を基準として、スラグ中有価金属還元指数が０．６０以上を合格（○）とし、それ以外を不合格(×)を評価することとする。
【実施例２】
【００９４】
実施例２の目的は、炉底中心以外の吹込口の位置ずれがスラグ中有価金属還元率指数に与える影響を評価することである。
使用する設備は、実施例１において用いたものと同じものを使用する。
基準の吹き込み口を、炉上面から見て、炉の中心の周りに時計回りに１２０度回転させた位置にある吹き込み口と決め、その位置を変化させて評価した。
【００９５】
すなわち、θｃｐを１２０度とし、（式２）のθを変化させ、基準の位置θｃｐからのθをからのずれ（Δθ＝｜θ−θｃｐ｜）で評価することとする。
発明例１を基準として、炉底中心に位置していない吹き込み口のうちの一つの位置を変えたものについてスラグ中有価金属還元率指数を評価した。
評価にあたり、スラグ中有価金属還元指数が０．６０以上を合格（○）とする。
表２に結果を示す。
【００９６】
【表２】
2015137369.tif 000004
【００９７】
表２より、Δθが１０度を超えると、大幅に有価金属の還元率指数が低下することがわかる。
【実施例３】
【００９８】
実施例３の目的は（式３）
ｒ０＋ｄｆ／２≦ｒ≦ｒｆ−ｄｆ／２          …  （式３）
を満足する場合には、スラグ中有価金属還元指数が０．６０以上となり合格（○）することを確認することである。
【００９９】
使用する設備は、実施例１において用いたものと同じものを使用する。
実施例１における発明例においては、ｒ０＝１．２ｍ、ｄｆ０＝０．７ｍ、ｒｆ＝２ｍである。
更に、炉底面形状は、図２（ｂ）の１３に中心のある半径ｒｓ＝６ｍの球の一部であるから、ガス吹き込み口が並ぶ円周半径ｒとすると、吹き込み口における溶鋼の深さｄｆは、幾何学的な関係から図２（ｂ）において、ｄｆ０とｄｆの差である１４に着目すると、
ｄｆ０−ｄｆ＝ｒｓ−（ｒｓ２−ｒ２）１／２
の関係があることから、
ｄｆ＝ｄｆ０−ｒｓ＋（ｒｓ２−ｒ２）１／２    …（式４）
とあらわせる。
【０１００】
ｒ＝１．４ｍ、１．６ｍ、１．８ｍとし、半径ｒの円周上に、炉底中心の周りに１２０度回転させた位置に有する３個の吹き込み口（発明例３、発明例４、発明例５）を設けた場合についての結果を、表３に示す。但し、何れの場合も炉底中心部にも吹き込み口があり、吹き込み口の直径は、８ｍｍとした。
【０１０１】
【表３】
2015137369.tif 000005
【０１０２】
発明例１および発明例４は、（式４）
ｒ０＋ｄｆ／２≦ｒ≦ｒｆ−ｄｆ／２          …  （式４）
を満足し、スラグ中有価金属還元指数は、０．９０以上であり、スラグ中有価金属還元指数において極めて優良な合格（◎）である。
【０１０３】
発明例４および発明例５は、（式４）を満足しないが、（式３）
ｒ０≦ｒ＜ｒｆ                              …  （式３）
を満足し、スラグ中有価金属還元指数は、それぞれ、０．６３、０．６２であり、合格（○）である。
【実施例４】
【０１０４】
実施例４の目的は、炉底中心のガス吹き込みを設けず、炉底中心のガス吹き込み以外のガス吹込口を４個とした場合には本発明の効果を奏さないことを確認することである。
実施例４で確認するのは比較例４のみである。
【０１０５】
図１１に示すように、比較例４は、電極は、発明例のように配置したが、炉底中心にはガス吹き込み口を設けず、炉底中心以外にガス吹き込み口を４箇所、炉底中心を中心とし、一辺が０．８ｍの正方形の頂点部に直径８ｍｍのものを設けた。
発明例１のスラグ中有価金属還元率指数を１として比較例４のスラグ中有価金属還元率指数を評価したところ、０．４５であった。
これは、コールドスポットの温度上昇は充分でなかったことが原因と考えられる。
このように、ガス吹き込み口を、碁番の目のように正方形の頂点に配置した場合、コールドスポットの温度は安定的に高くならず、発明例１のスラグ中有価金属還元率指数を１とした場合のスラグ中有価金属還元指数は、０．５０を超えない場合が多いことが確認された。
【産業上の利用可能性】
【０１０６】
本発明は、製鋼用アーク炉における炉内装入物の溶解に利用可能である。
【符号の説明】
【０１０７】
１  炉体
２  電極
３  ガス吹込口
４  ガスの気泡
５  溶融金属（溶鋼）
６  スラグ
７  ガス
８  炉底中心ガス吹込口
９  ガス吹込口領域（イ）
１０  ガス吹込口領域（ロ）
１１  吹き込まれたガスが拡散する領域
１２  炉壁
１２−Ａ  ホットスポット
１２−Ｂ  コールドスポット
１３  炉底が球の一部であるときの球の中心
１４  ｄｆ０とｄｆの差
１５−Ａ  電極基準直線
１５−Ｂ  電極基準直線
１５−Ｃ  電極基準直線
１６−Ａ  吹込口基準直線
１６−Ｂ  吹込口基準直線
１６−Ｃ  吹込口基準直線
１９  高温の溶融金属あるいはスラグの流れ
２０  アーク
２１〜２３  アークの向き（上から見たとき）
２４〜２６  吹込ガスにより溶融金属の流れる方向（上から見たとき）
【図１】
2015137369.tif 000006
【図２】
2015137369.tif 000007
【図３】
2015137369.tif 000008
【図４】
2015137369.tif 000009
【図５】
2015137369.tif 000010
【図６】
2015137369.tif 000011
【図７】
2015137369.tif 000012
【図８】
2015137369.tif 000013
【図９】
2015137369.tif 000014
【図１０】
2015137369.tif 000015
【図１１】
2015137369.tif 000016